상기 실시 예 1 에서 준비 한 제 1 전이 금속 함유 용액 과 제 2 전이 금속 함유 용액 을 100 부피 %: 0 부피 % 에서 0 부피 %: 100 부피 % 의 비율 이 되 도록 변화 시키 며 혼합 하 였 다 . 결과 의 혼합 금속 용액 을 혼합 용액 용 배관 을 통해 300 mL / hr 의 속도 로 상기 공침 반응기 내 로 연속 투입 하 고 , NaOH 수용액 을 300 mL / hr , NH 4 OH 수용액 을 300 mL / hr 의 속도 로 각각 투입 하 여 6 시간 동안 공침 반응 시켜 양극 활물질 전구체 입자 를 침전 시켰 다 . 침전 된 양극 활물질 전구체 입자 를 분리 하 여 수세 후 700 ℃ 의 오븐 에서 8 시간 동안 건조 하 여 입자 의 중심 에서부터 표면 까지 점진 적 으로 변하 는 농도 구배 를 가지 고 , 평균 조성 이 Ni 0 . 8 Co 0 . 1 Mn 0 . 1 ( OH ) 2 이 되 도록 공침 반응 시간 을 조절 하 여 , 양극 활물질 용 전구체 를 제조 하 는 것 을 제외 하 고는 , 상기 실시 예 1 과 동일 한 방법 을 이용 하 여 , 농도 구배 를 가지 는 양극 활물질 을 제조 하 였 다 .